(57)【要約】【課題】化粧料用の各種の油剤に対する相溶性が良好であり、さらに高い抱水性を有するポリエーテル変性ポリオルガノシロキサンを提供する。【解決手段】本発明のポリエーテル変性ポリオルガノシロキサンは、式：ＭＤｘＤ’ｙＤｑｚＭ（式中、ＭはＲ３ＳｉＯ０．５で表されるシロキシ単位、ＤはＲ２ＳｉＯで表されるシロキシ単位、Ｄ’はＲＲ’ＳｉＯで表されるシロキシ単位、ＤｑはＲＱＳｉＯで表されるシロキシ単位をそれぞれ表す。ここで、Ｒは互いに同一あるいは異なる置換または非置換の１価の炭化水素基、Ｒ’は２，４−ジフェニル−４−メチルペンチル基、Ｑは―Ｒａ―Ｏ―（Ｃ２Ｈ４Ｏ）ｐ―（Ｃ３Ｈ６Ｏ）ｓ―Ｒｂで表されるポリオキシアルキレンブロックを示す。）で表される。【選択図】      なし【特許請求の範囲】
【請求項１】
一般式：ＭＤｘＤ’ｙＤｑｚＭ（式中、Ｍは一般式：Ｒ３ＳｉＯ０．５で表されるシロキシ単位、Ｄは一般式：Ｒ２ＳｉＯで表されるシロキシ単位、Ｄ’は一般式：ＲＲ’ＳｉＯで表されるシロキシ単位、Ｄｑは一般式：ＲＱＳｉＯで表されるシロキシ単位をそれぞれ表す。ここで、Ｒは互いに同一あるいは異なる置換または非置換の１価の炭化水素基、Ｒ’は２，４−ジフェニル−４−メチルペンチル基、Ｑは一般式：―Ｒａ―Ｏ―（Ｃ２Ｈ４Ｏ）ｐ―（Ｃ３Ｈ６Ｏ）ｓ―Ｒｂで表されるポリオキシアルキレンブロックを表す。但し、連結基Ｒａは―ＣｍＨ２ｍ―、末端基Ｒｂは水素または炭素数１〜６のアルキル基であり、ｍは２〜８の値を有し、ｐは０〜５０、ｓは０〜５０で（ｐ＋ｓ）は１以上の値を有している。また、ｘは０〜１，０００、ｙは１〜１００、ｚは１〜５０の値を有している。）で表されることを特徴とするポリエーテル変性ポリオルガノシロキサン。
【請求項２】
２５℃における屈折率が１．４５〜１．５５であることを特徴とする請求項１記載のポリエーテル変性ポリオルガノシロキサン。
【請求項３】
以下の一般式（１）で表される有機ケイ素化合物を含むシラン化合物を加水分解する工程と、前記工程で得られた加水分解物を平衡化反応させる第１の平衡化反応工程と、前記第１の平衡化反応工程で得られた生成物と、ケイ素原子に直接結合した水素原子を有するポリオルガノハイドロジェンシロキサンとを反応させる第２の平衡化反応工程と、前記第２の平衡化反応工程で得られた生成物にアルケニル基含有ポリエーテル化合物を付加反応させる工程とを備えることを特徴とする請求項１または２記載のポリエーテル変性ポリオルガノシロキサンの製造方法。
【化１】
2004256661.tif 000013
（式中、Ｘは加水分解性基、Ｒは互いに同一あるいは異なる置換または非置換の１価の炭化水素基である。）
【請求項４】
請求項１または２記載のポリエーテル変性ポリオルガノシロキサンを含むことを特徴とする皮膚化粧料。
【発明の詳細な説明】
【０００１】
【発明の属する技術分野】
本発明は、ポリエーテル変性ポリオルガノシロキサンおよびその製造方法に係わり、特に、各種の油剤に対する相溶性が良好であり、抱水性性が高く、かつ高い屈折率を有するポリエーテル変性ポリオルガノシロキサンとその製造方法に関する。また本発明は、皮膚に潤いを与え、しっとりしてべたつきがなく、かつのびが軽く、しかも化粧膜のつやに優れた皮膚化粧料に関する。
【０００２】
【従来の技術】
皮膚化粧料へのシリコーンオイルの使用は、のびが軽くべとつきのないなめらかな感触を付与することができる。そのため、近年皮膚化粧料の分野では、シリコーンオイルの使用が一般的となっている。しかし、シリコーンオイルは概して保湿効果の点で劣り、また化粧料用の他の油剤との相溶性が悪いため、系全体の乳化・分散性を悪化させるという問題があった。
【０００３】
乳化・分散性を改善するために、シリコーンオイルと混和しやすいポリエーテル変性シリコーンが汎用されており、架橋型ポリエーテル変性シリコーンなどが提案されている。（特許文献１参照）
【０００４】
また、フェニル基を有するシリコーンは、屈折率が高く光沢の良好な被膜を形成することができるので、コンタクトレンズのような光学装置の被覆材、毛髪用化粧品のような化粧料あるいはプラスチックの添加剤としてなど、幅広く使用されている。
【０００５】
そして、フェニル基を有するポリエーテル変性シリコーンとして、アリールアルキル基を含有するシリコーンポリエーテルが提示され、安定したシリコーン油中水型エマルジョンが得られることが記載されている。（特許文献２参照）
【０００６】
【特許文献１】
特開２００１−２５２０公報
【特許文献２】
特開２０００−２３９３８９公報（第２頁）
【０００７】
【発明が解決しようとする課題】
しかしながら、従来からのポリエーテル変性シリコーンは、炭化水素のような極性が低い油剤か、あるいは植物油のような極性が高い油剤の一方に対して相溶性を有するというように、限られた油剤に対してだけ良好な相溶性を有していた。したがって、相溶性をさらに改善し、極性の低い油剤から高い油剤まで幅広く各種の油剤に対して相溶性を有することが望まれていた。
【０００８】
また、ポリエーテル変性シリコーンの水に対する挙動は、分散、溶解、抱水のいずれかであるが、皮膚化粧料に求められる保湿性においては、抱水性が重要となる。分散性、溶解性を有するポリエーテル変性シリコーンでは、化粧料として皮膚に塗布した場合、汗や外部からの水とともに流れ落ちてしまうおそれがあり、従来からのポリエーテル変性シリコーンのみでは十分な保湿効果が得られなかった。
【０００９】
本発明は、これらの問題を解決するためになされたもので、化粧料用の各種の油剤に対する相溶性が良好であり、かつ高い抱水性を有するポリエーテル変性ポリオルガノシロキサンを提供することを目的とする。また、皮膚に潤いを与え、しっとりしてべたつきがなく、かつのびが軽く、しかも化粧膜のつやに優れた皮膚化粧料を提供することを目的とする。
【００１０】
【課題を解決するための手段】
本発明のポリエーテル変性ポリオルガノシロキサンは、
一般式：ＭＤｘＤ’ｙＤｑｚＭ（式中、Ｍは一般式：Ｒ３ＳｉＯ０．５で表されるシロキシ単位、Ｄは一般式：Ｒ２ＳｉＯで表されるシロキシ単位、Ｄ’は一般式：ＲＲ’ＳｉＯで表されるシロキシ単位、Ｄｑは一般式：ＲＱＳｉＯで表されるシロキシ単位をそれぞれ表す。ここで、Ｒは互いに同一あるいは異なる置換または非置換の１価の炭化水素基、Ｒ’は２，４−ジフェニル−４−メチルペンチル基、Ｑは一般式：―Ｒａ―Ｏ―（Ｃ２Ｈ４Ｏ）ｐ―（Ｃ３Ｈ６Ｏ）ｓ―Ｒｂで表されるポリオキシアルキレンブロックを表す。但し、連結基Ｒａは―ＣｍＨ２ｍ―、末端基Ｒｂは水素または炭素数１〜６のアルキル基であり、ｍは２〜８の値を有し、ｐは０〜５０、ｓは０〜５０で（ｐ＋ｓ）は１以上の値を有している。また、ｘは０〜１，０００、ｙは１〜１００、ｚは１〜５０の値を有している。）で表されことを特徴とする。
【００１１】
また、本発明のポリエーテル変性ポリオルガノシロキサンの製造方法は、前記ポリエーテル変性ポリオルガノシロキサンの製造方法であり、以下の一般式（１）で表される有機ケイ素化合物を含むシラン化合物を加水分解する工程と、前記工程で得られた加水分解物を平衡化反応させる第１の平衡化反応工程と、前記第１の平衡化反応工程で得られた生成物と、ケイ素原子に直接結合した水素原子を有するポリオルガノハイドロジェンシロキサンとを反応させる第２の平衡化反応工程と、前記第２の平衡化反応工程で得られた生成物にアルケニル基含有ポリエーテル化合物を付加反応させる工程とを備えることを特徴とする。
【００１２】
【化２】
2004256661.tif 000002
（式中、Ｘは加水分解性基、Ｒは互いに同一あるいは異なる置換または非置換の１価の炭化水素基である。）
【００１３】
【発明の実施の形態】
以下、本発明の実施の形態について説明する。
【００１４】
本発明の第１の実施形態は、一般式：ＭＤｘＤ’ｙＤｑｚＭで表されるポリエーテル変性ポリオルガノシロキサンである。式中、Ｍは、一般式：Ｒ３ＳｉＯ０．５で表されるシロキシ単位を、Ｄは、一般式：Ｒ２ＳｉＯで表されるシロキシ単位を、Ｄ’は一般式：ＲＲ’ＳｉＯで表されるシロキシ単位を、Ｄｑは一般式：ＲＱＳｉＯで表されるシロキシ単位をそれぞれ表している。
【００１５】
これらの一般式において、Ｒは置換または非置換の１価の炭化水素基であり、互いに同一であっても異なっていても良い。Ｒの具体例としては、メチル基、エチル基、プロピル基、ブチル基、ペンチル基、ヘキシル基などのアルキル基；シクロペンチル基、シクロヘキシル基などのシクロアルキル基；フェニル基、トリル基などのアリール基；２−フェニルエチル基、２−フェニルプロピル基などのアラルキル基；クロロメチル基、３−クロロプロピル基、３，３，３−トリフルオロプロピル基などの置換アルキル基が挙げられる。合成が容易で相溶性が良好なことからアルキル基が望ましく、特にメチル基であることが好ましい。
【００１６】
また、Ｒ’は、以下の化学式（２）で表される２，４−ジフェニル−４−メチルペンチル基を、Ｑは一般式：―Ｒａ―Ｏ―（Ｃ２Ｈ４Ｏ）ｐ―（Ｃ３Ｈ６Ｏ）ｓ―Ｒｂで表されるポリオキシアルキレンブロックをそれぞれ表す。但し、アルキレンブロックＱにおいて、Ｒａは化学式：―ＣｍＨ２ｍ―（ｍは２〜８）で表される連結基であり、末端基であるＲｂは水素原子または炭素数１〜６のアルキル基であり、ｐは０〜５０、ｓは０〜５０で（ｐ＋ｓ）は１以上である。
【００１７】
【化３】
2004256661.tif 000003
【００１８】
本発明のポリエーテル変性ポリオルガノシロキサンは、化粧料用の各種の油剤に対する相溶性が良好であり、抱水性が高く、かつ高い屈折率を有するものである。ここで、抱水性とは、水を取り込む性質のことを指し、例えば、試料に水を加えて練りこんだ場合、水に対して溶解や分散をすることなく水を取り込む性質のことを言う。皮膚化粧料として使用される場合には、抱水性が重要となり、これにより保湿効果を与えることができる。
【００１９】
良好な相溶性、高い屈折率、高い抱水性の特徴を発現させるためには、
一般式：ＭＤｘＤ’ｙＤｑｚＭにおいて、ｘの値は０〜１，０００、ｙの値は１〜１００、ｚの値は１〜５０であるのが好ましい。さらに好ましくは、全体の重合度（ｘ＋ｙ＋ｚ）に対して、ｘが２０〜８０モル％、ｙが１０〜５０モル％、ｚが１〜３０モル％となるように選択される。上記以外の範囲では、いずれも所望する特性が得られない。
【００２０】
また、ポリエーテル変性ポリオルガノシロキサンの粘度は、２５℃において１０〜１０００００ｍＰａ・ｓの範囲とし、１００〜１００００ｍＰａ・ｓの範囲がさらに好ましい。粘度が１０ｍＰａ・ｓ未満または１０００００ｍＰａ・ｓを超えると、いずれの場合も良好な相溶性や高い抱水性の効果が得られない。
【００２１】
屈折率は、２５℃において１．４５〜１．５５の範囲が好ましく、さらに好ましくは１．４８〜１．５５の範囲である。屈折率が、１．４５未満では、皮膚化粧料として使用した場合、皮膚につやを与える効果が少なく、また１．５５を超えるポリエーテル変性ポリオルガノシロキサンの合成は、本発明においては実質的に難しい。
【００２２】
このポリエーテル変性ポリオルガノシロキサンを製造するには、まず、以下の一般式（１）で表される有機ケイ素化合物を含むシラン化合物を加水分解した後、得られた加水分解物（シラノール化合物）を、第１の平衡化反応工程において平衡化反応させる。
【００２３】
【化４】
2004256661.tif 000004
【００２４】
一般式（１）において、Ｒは置換または非置換の１価の炭化水素基であり、互いに同一であっても異なっていても良い。Ｒの具体例としては、メチル基、エチル基、プロピル基、ブチル基、ペンチル基、ヘキシル基などのアルキル基；シクロペンチル基、シクロヘキシル基などのシクロアルキル基；フェニル基、トリル基などのアリール基；２−フェニルエチル基、２−フェニルプロピル基などのアラルキル基；クロロメチル基、３−クロロプロピル基、３，３，３−トリフルオロプロピル基などの置換アルキル基が挙げられる。合成が容易なことからアルキル基が望ましく、その中でも特にメチル基であることが好ましい。また、Ｘとしては、メトキシ基、エトキシ基、プロポキシ基、ブトキシ基などのアルコキシ基；クロロ基、ブロモ基などのハロゲン基；アセトキシなどのアシロキシ基；ジメチルケトキシマト基、メチルエチルケトキシマト基などのケトキシマト基；アセトアミドのようなアミド基；ジメチルアミノ基などのアミノ基が例示される。合成が容易なことからメトキシ基やクロロ基が望ましく、特に加水分解性が高く加水分解反応に有利なことから、クロロ基であることが好ましい。
【００２５】
加水分解反応では、前記一般式（１）で表される有機ケイ素化合物を単独で使用しても良いが、他のシラン化合物の１種以上を併用しても良い。併用することができるシラン化合物は、
一般式：ＲｎＳｉＸ（４−ｎ）
（式中、Ｘは加水分解性基、Ｒは互いに同一あるいは異なる置換または非置換の１価の炭化水素基であり、ｎは２または３である。）で表される。
【００２６】
上記一般式において、Ｒは置換または非置換の１価の炭化水素基であり、互いに同一であっても異なっていても良い。Ｒの具体例としては、メチル基、エチル基、プロピル基、ブチル基、ペンチル基、ヘキシル基などのアルキル基；シクロペンチル基、シクロヘキシル基などのシクロアルキル基；フェニル基、トリル基などのアリール基；２−フェニルエチル基、２−フェニルプロピル基などのアラルキル基；クロロメチル基、３−クロロプロピル基、３，３，３−トリフルオロプロピル基などの置換アルキル基が挙げられる。合成が容易なことからアルキル基が望ましく、その中でも特にメチル基であることが好ましい。また、Ｘとしては、メトキシ基、エトキシ基、プロポキシ基、ブトキシ基などのアルコキシ基；クロロ基、ブロモ基などのハロゲン基；アセトキシなどのアシロキシ基；ジメチルケトキシマト基、メチルエチルケトキシマト基などのケトキシマト基；アセトアミドのようなアミド基；ジメチルアミノ基などのアミノ基が例示される。合成が容易なことからメトキシ基やクロロ基が望ましく、特に加水分解性が高く加水分解反応に有利なことから、クロロ基であることが好ましい。
【００２７】
加水分解反応に使用する水の量は、使用するシラン化合物の加水分解性基１モルに対して１〜５０モル、好ましくは、３〜３０モルである。また、加水分解反応に悪影響を及ぼさない範囲で、加水分解を促進するための触媒を使用することができる。例えば、酸性触媒や塩基性触媒が挙げられる。酸性触媒としては、塩酸、硫酸などの無機酸；酢酸などの有機酸が例示され、塩基性触媒としては、水酸化ナトリウム、水酸化カリウムなどの無機塩基；トリエチルアミンなどの有機塩基が例示される。加水分解反応終了後は、生成物と水層とを分離し、必要に応じて生成物層のｐＨを中性にし、生成物層に含まれる水を常圧もしくは減圧下で留去する。さらに、加水分解の反応温度は、２５〜１００℃であり、好ましくは５０〜１００℃の範囲で行う。
【００２８】
次いで、得られた加水分解物を、第１の平衡化反応工程において平衡化させる。ここで、平衡化反応とは、シロキサン結合の開裂と再結合を含む反応であり、共重合体を生成する反応を指すものとする。シラノール基を有するポリオルガノシロキサンでは、平衡化反応とシラノール基の縮合反応が同時に起こることとなる。また、本工程においては、粘度、屈折率など所望する特性や所望するシロキサンの構造に応じて、環状シロキサン、ジメチルシロキサン、メチルフェニルシロキサンなど他のポリオルガノシロキサンの併用も可能である。
【００２９】
使用される触媒は特に限定されないが、通常、酸性触媒や塩基性触媒が用いられる。酸性触媒としては、硫酸、塩酸、リン酸などの無機酸；トリフルオロ酢酸などの有機酸；活性白土などが例示される。また、塩基性触媒としては、水酸化セシウム、水酸化カリウム、水酸化ナトリムなどの無機塩基；それらのシラノレート化合物；テトラメチルアンモニウムハイドロキサイド、テトラブチルフォスフォニウムハイドロキサイドなどの有機塩基；およびそれらのシラノレート化合物が例示される。これらの触媒の使用量は、加水分解物および任意に併用するシロキサンの合計量に対して、酸性触媒では１０〜１００００ｐｐｍ、好ましくは、５０〜５０００ｐｐｍ、塩基性触媒では１〜１０００ｐｐｍ、好ましくは５〜５００ｐｐｍとする。反応温度は、２５〜２００℃とし、より好ましくは５０〜１６０℃とする。
【００３０】
次いで、第２の平衡化反応工程において、第１の平衡化反応工程で得られた生成物と、ケイ素原子に直接結合した水素原子を有するポリオルガノハイドロジェンシロキサンとを反応（平衡化反応）させる。この工程では、平衡化反応によりシロキサン結合の開裂と再結合が起こり、最終的に水素基含有シロキシ単位を含む共重合体が得られる。使用される触媒は第１の平衡化反応工程とは異なり、通常酸性触媒が使用される。触媒使用量、反応条件などは、第１の平衡化反応工程におけるものと同様である。また、第２の平衡化反応工程においても、第１の平衡化反応工程と同様に、他のポリオルガノシロキサンの併用が可能である。
【００３１】
その後、第２の平衡化反応工程で得られた生成物に、アルケニル基含有ポリエーテル化合物を、触媒である白金系化合物の存在下で付加（ヒドロシリル化）反応させることにより、第１の実施形態のポリエーテル変性ポリオルガノシロキサンを得ることができる。
【００３２】
アルケニル基含有ポリエーテル化合物としては、
一般式：Ｒｃ―Ｏ―（Ｃ２Ｈ４Ｏ）ｐ―（Ｃ３Ｈ６Ｏ）ｓ―Ｒｂで表される化合物が挙げられる。ここで、Ｒｃは２〜８の炭素数を有するアルケニル基であり、具体的には、アリル基、メタアリル基、ヘキセニル基が例示され、アリル基が最も好ましい。末端基Ｒｂは水素または炭素数１〜６のアルキル基であり、ｐは０〜５０、ｓは０〜５０で（ｐ＋ｓ）は１以上の値を有している。
【００３３】
アルケニル基含有ポリエーテル化合物の具体例としては、以下の化学式で表される化合物が例示される。
ＣＨ２＝ＣＨ−ＣＨ２−Ｏ−（Ｃ２Ｈ４Ｏ）ｐ―Ｈ
ＣＨ２＝ＣＨ−ＣＨ２−Ｏ−（Ｃ２Ｈ４Ｏ）ｐ―ＣＨ３
ＣＨ２＝ＣＨ−ＣＨ２−Ｏ−（Ｃ２Ｈ４Ｏ）ｐ−（Ｃ３Ｈ６Ｏ）ｓ―Ｈ
ＣＨ２＝ＣＨ−ＣＨ２−Ｏ−（Ｃ２Ｈ４Ｏ）ｐ−（Ｃ３Ｈ６Ｏ）ｓ―Ｃ４Ｈ９
ＣＨ２＝ＣＨ−ＣＨ２−Ｏ−（Ｃ３Ｈ６Ｏ）ｓ―Ｈ
ＣＨ２＝Ｃ（ＣＨ３）−ＣＨ２−Ｏ−（Ｃ２Ｈ４Ｏ）ｐ―Ｈ
ＣＨ２＝Ｃ（ＣＨ３）−ＣＨ２−Ｏ−（Ｃ２Ｈ４Ｏ）ｐ―ＣＨ３
ＣＨ２＝Ｃ（ＣＨ３）−ＣＨ２−Ｏ−（Ｃ２Ｈ４Ｏ）ｐ―Ｃ４Ｈ９
【００３４】
ヒドロシリル化反応に使用される触媒としては、白金族金属系触媒、例えば白金系化合物、パラジウム系化合物、ロジウム系化合物が挙げられる。反応性が良好なことから白金系化合物が特に好ましい。この白金系化合物としては、塩化白金酸、塩化白金酸をアルコールやケトン類に溶解させたもの、塩化白金酸とオレフィン類との錯化合物、塩化白金酸とアルケニルシロキサンとの錯化合物、塩化白金酸とジケトンとの錯化合物、白金黒および白金をアルミナ、シリカ等の担体に保持させたものなどが挙げられる。
【００３５】
また、これらの触媒の使用量は、いわゆる触媒量でよく、例えば前記した第２の平衡化反応工程で得られた生成物とアルケニル基含有ポリエーテル化合物の合計量に対して、白金族金属換算で０．１〜１０００ｐｐｍの量で使用される。好ましくは０．５〜５００ｐｐｍ、さらに好ましくは１〜１００ｐｐｍである。触媒量が０．１ｐｐｍ未満の場合にはヒドロシリル化反応の進行が遅く、また１０００ｐｐｍを超えると経済的に不利であるばかりでなく、付加反応が発熱を伴って急激に進行するおそれがある。また、反応温度は２５〜１５０℃が好ましく、５０〜１２０℃がさらに好ましい。
【００３６】
加水分解工程、加水分解工程で得られた加水分解物の第１の平衡化反応工程、第２の平衡化反応工程およびヒドロシリル化反応の各工程において、これらの反応に悪影響を及ぼさない範囲で溶剤を使用することも可能である。溶剤としては、ベンゼン、トルエン、キシレンなどの芳香族系溶剤；ジエチルエーテル、テトラヒドロフランなどのエーテル系溶剤；２−プロパノールなどのアルコール系溶剤；ノルマルヘキサン、シクロヘキサンなどの炭化水素系溶剤が挙げられる。
【００３７】
本発明のポリエーテル変性ポリオルガノシロキサンは、必要に応じて精製を行っても良い。精製は公知の方法で行えば良く、例えば、特公平７−９１３８９号に記載された塩酸水などの酸性物質を用いた方法や、特開平７−３３０９０７号公報に記載された水素添加による方法などが挙げられるが、これらに限定されるわけではない。
【００３８】
本発明の第２の発明である皮膚化粧料は、前記した第１の発明のポリエーテル変性ポリオルガノシロキサンを含むものであり、具体的には、乳液、クリーム、日焼け止め乳液、日焼け止めクリーム、ハンドクリームなどの基礎化粧品；ファンデーション、口紅、アイシャドー、アイライナー、マスカラ、ネールエナメル、化粧下地などのメーキャップ化粧品などが例示される。皮膚化粧料の形態は、特に限定されないが、溶液状、クリーム状、固形状、半固形状、油中水型あるいは水中油型の乳化組成物のいずれであっても良い。
【００３９】
本発明において使用されるポリエーテル変性ポリオルガノシロキサンの化粧料への配合量については、化粧料の全量に対して０．１〜８０．０重量％の割合で配合するのがよい。その範囲を逸脱する０．１重量％未満では、ポリエーテル変性ポリオルガノシロキサンの配合の効果が十分ではなく、また逆に８０．０重量％を超えて配合すると、のびが悪く使用感も重くなり、好ましくない。
【００４０】
本発明の皮膚化粧料においては、前記した必須成分の他に、通常皮膚化粧料に配合される成分を含有することができる。例えば、粉体類、油剤、樹脂、界面活性剤、紫外線吸収剤、香料、防腐剤、殺菌剤、保湿剤、粘剤、生理活性成分、色素、溶剤、塩類、水等を同時に配合することができ、これらの成分を、本発明の効果を損なわない範囲で配合することができる。
【００４１】
粉体の例としては、赤色１０４号、赤色２０１号、黄色４号、青色１号、黒色４０１号等の色素、黄色４号Ａｌレーキ、黄色２０３号Ｂａレーキ等のレーキ色素、ナイロンパウダー、シルクパウダー、ウレタンパウダー、テフロン（登録商標）パウダー、シリコーンパウダー、セルロースパウダー等の高分子パウダー、黄酸化鉄、赤色酸化鉄、黒酸化鉄、酸化クロム、カーボンブラック、群青、紺青等の有色顔料、酸化亜鉛、酸化チタン、酸化セリウム等の白色顔料、タルク、マイカ、セリサイト、カオリン等の体質顔料、雲母チタン等のパール顔料、硫酸バリウム、炭酸カルシウム、炭酸マグネシウム、珪酸アルミニウム、珪酸マグネシウム等の金属塩、シリカ、アルミナ等の無機粉体、微粒子酸化チタン、微粒子酸化亜鉛、微粒子酸化鉄、アルミナ処理微粒子酸化チタン、シリカ処理微粒子酸化チタン、ベントナイト、スメクタイト、有機変性スメクタイト等が挙げられる。これらの粉体の形状に特に制限はない。
【００４２】
これらの粉体は、公知の表面処理、例えばフッ素化合物処理、シリコーン処理、ペンダント処理、シランカップリング剤処理、チタンカップリング剤処理、油剤処理、Ｎ−アシル化リジン処理、ポリアクリル酸処理、金属石鹸処理、アミノ酸処理、無機化合物処理、プラズマ処理、メカノケミカル処理などにより、予め表面処理を施されていても良い。
【００４３】
油剤の例としては、例えばステアリルアルコール、セチルアルコール、イソステアリルアルコール、ラウリルアルコール、ヘキサデシルアルコール、オクチルドデカノール等の高級アルコール、グリセリン、ポリエチレングリコール、１，３−ブタンジオール、プロピレングリコール、マルビトール等の多価アルコール、イソステアリン酸、ステアリン酸、ウンデシレン酸、オレイン酸等の脂肪酸、ミリスチン酸ミリスチル、ラウリン酸ヘキシル、オレイン酸デシル、ミリスチン酸イソプロピル、パルミチン酸イソプロピル、ジメチルオクタン酸ヘキシルデシル、モノステアリン酸グリセリン、フタル酸ジエチル、モノステアリン酸エチレングリコール、オキシステアリン酸オクチル等のエステル類、流動パラフィン、ワセリン、スクワラン等の炭化水素、ラノリン、還元ラノリン、カルナバロウ等のロウ、ミンク油、カカオ脂、ヤシ油、パーム核油、ツバキ油、ゴマ油、ヒマシ油、オリーブ油等の油脂、エチレン・α−オレフィン・コオリゴマー、流動イソパラフィン、パラフィン等が挙げられる。
【００４４】
また、別の形態の油剤の例としては、例えばジメチルポリシロキサン、メチルハイドロジェンポリシロキサン、メチルフェニルポリシロキサン、ポリエーテル変性オルガノポリシロキサン、アルキル変性オルガノポリシロキサン、変性オルガノポリシロキサン（但し、置換基の位置は側鎖でも末端でも構わない）、フッ素変性オルガノポリシロキサン、アミノ変性オルガノポリシロキサン、シリコーンゲル、アクリルシリコーン、トリメチルシロキシケイ酸、シリコーンＲＴＶゴム等のシリコーン化合物、パーフルオロポリエーテル、フッ化ピッチ、フルオロカーボン、フルオロアルコール等のフッ素化合物が挙げられる。
【００４５】
界面活性剤としては、例えばアニオン型界面活性剤、カチオン型界面活性剤、ノニオン型界面活性剤、ベタイン型界面活性剤を用いることができる。
【００４６】
有機系紫外線吸収剤としては、例えばパラメトキシケイ皮酸２−エチルヘキシル、パラジメチルアミノ安息香酸２−エチルヘキシル、２−ヒドロキシ−４−メトキシベンゾフェノン、２−ヒドロキシ−４−メトキシベンゾフェノン−５−硫酸、２，２’−ジヒドロキシ−４−メトキシベンゾフェノン、ｐ−メトキシハイドロケイ皮酸  ジエタノールアミン塩、パラアミノ安息香酸（以後、ＰＡＢＡと略す）、エチルジヒドロキシプロピルＰＡＢＡ、グリセリルＰＡＢＡ、サリチル酸ホモメンチル、メチル−Ｏ−アミノベンゾエート、２−エチルヘキシル−２−シアノ−３，３−ジフェニルアクリレート、オクチルジメチルＰＡＢＡ、メトキシケイ皮酸オクチル、サリチル酸オクチル、２−フェニル−ベンズイミダゾール−５−硫酸、サリチル酸トリエタノールアミン、３−（４−メチルベンジリデン）カンフル、２，４−ジヒドロキシベンゾフェニン、２，２’，４，４’−テトラヒドロキシベンゾフェノン、２，２’−ジヒドロキシ−４，４’−ジメトキシベンゾフェノン、２−ヒドロキシ−４−Ｎ−オクトキシベンゾフェノン、４−イソプロピル  ジベンゾイルメタン、ブチルメトキシジベンゾイルメタン、４−（３，４−ジメトキシフェニルメチレン）−２，５−ジオキソ−１−イミダゾリジンプロピオン酸−２−エチルヘキシル等が挙げられる。
【００４７】
粘剤の例としては、ポリカルボン酸、ポリアクリル酸、ポリビニルアルコール、寒天、ジェランガム、アラビアガム、トラガントガム、カラヤガム、キサンタンガム、タマリンドガム、グアーガム、アルギン酸、カルボキシビニルポリマー等が挙げられる。
【００４８】
生理活性成分の例としては、抗炎症剤、チロシナーゼ活性阻害剤、植物抽出エキス、ビタミン類、硫黄、尿素等が挙げられる。
【００４９】
溶剤の例としては、エタノール、メタノール、イソプロピルアルコール、ＬＰＧ、エーテル、ヘキサン、Ｎ−メチルピロリドン、イソプレングリコール等が挙げられる。
【００５０】
塩類の例としては、塩化ナトリウム、塩化カリウム、塩化カルシウム、乳酸カルシウム、塩化アルミニウム、各種リン酸塩等が挙げられる。
【００５１】
本発明の皮膚化粧料の具体的な化粧料としては、前記したとおり、乳液、クリーム、日焼け止め乳液、日焼け止めクリーム、ハンドクリームなどの基礎化粧品；ファンデーション、口紅、アイシャドー、アイライナー、マスカラ、ネールエナメル、化粧下地などのメーキャップ化粧品であり、これら製品の製造は、前記した必須成分およびそれら化粧料に通常配合される成分を併せて使用し、常法により行うことができる。
【００５２】
本発明の実施形態のポリエーテル変性ポリオルガノシロキサンは、ポリオキシアルキレン基を含むうえに、２，４−ジフェニル−４−メチル−１−ペンチル基を含有しているので、極性の低い油剤から高い油剤まで幅広い極性を有する各種の油剤と相溶性を有し、かつ高い屈折率を有している。また、抱水性が高く良好な保湿効果を発揮するので、皮膚化粧料のような化粧品材料として極めて有用である。
【００５３】
次に、具体的実施例を挙げて本発明を説明するが、本発明はこれに限定されるものではない。なお、％は重量％を示す。また、粘度は２５℃における値を示す。
【００５４】
実施例１
［２，４−ジフェニル−４−メチルペンチルジクロロシラン・ジメチルジクロロシランおよびトリメチルクロロシラン共加水分解物の合成］
冷却管、滴下ロート、温度計および撹拌機を備えた２リットルのセパラブルフラスコに水８１０ｇを入れ、撹拌しながら７０℃まで昇温した後、２，４−ジフェニル−４−メチルペンチルジクロロシラン５２７ｇ（１．５０モル）、ジメチルジクロロシラン１９４ｇ（１．５０モル）およびトリメチルクロロシラン１３ｇ（０．１２モル）の混合物を、７０〜８０℃の温度で１時間かけて滴下した。滴下終了後、７０〜８０℃の温度でさらに１時間撹拌を行った後、水層とオイル層とを分液した。
【００５５】
次いで、得られたオイル層に、水７９０ｇ、塩化ナトリウム２１ｇ、重炭酸ナトリウム１４２ｇを添加し、９０〜１００℃の温度で１時間撹拌を行い、オイル層が中和されたことを確認してから、水層とオイル層とを分液した。最後に、オイル層に含まれた水を常圧下１００〜１１０℃の温度で留去した。こうして、２，４−ジフェニル−４−メチルペンチルジクロロシラン・ジメチルジクロロシランおよびトリメチルクロロシランの共加水分解物である無色透明のオイル５１５ｇを得た。
［トリメチルシリル末端封鎖メチル（２，４−ジフェニル−４−メチルペンチル）シロキサン・ジメチルシロキサン共重合体の合成］
【００５６】
次に、こうして得られたオイル５１５ｇと水酸化カリウム０．０１ｇを、冷却管、温度計および撹拌機を備えた１リットルのセパラブルフラスコに入れ、１４５〜１５０℃の温度で５時間平衡化反応を行わせた。反応終了後、リン酸０．０２ｇを添加し、さらに１４５〜１５０℃の温度で２時間撹拌して中和を行い、無色透明のオイル状物質を得た。
【００５７】
得られたオイル状物質の粘度は９１，０００ｍＰａ・ｓであり、２５℃における屈折率は１．５３５であった。そして、ＩＲスペクトルを測定したところ、１，１００〜１，０２０ｃｍ−１にＳｉ−Ｏ−Ｓｉのピークが認められ、シロキサン構造を採ることが確認された。
【００５８】
そして、この物質がＭＤ２５Ｄ’２５Ｍで表されるポリオルガノシロキサンであることが確かめられた。（なお、Ｍは化学式（ＣＨ３）３ＳｉＯ０．５で表されるシロキシ単位、Ｄは化学式：（ＣＨ３）２ＳｉＯで表されるシロキシ単位、Ｄ’は、Ｒ’を２，４−ジフェニル−４−メチルペンチル基として、化学式：（ＣＨ３）Ｒ’ＳｉＯで表されるシロキシ単位をそれぞれ表わす。以下同じ。）
【００５９】
［トリメチルシリル末端封鎖メチル（２，４−ジフェニル−４−メチルペンチル）シロキサン・ジメチルシロキサン・メチルハイドロジェンシロキサン共重合体の合成］
次に、こうして得られた無色透明のオイル（トリメチルシリル末端封鎖メチル（２，４−ジフェニル−４−メチルペンチル）シロキサン・ジメチルシロキサン共重合体）５１５ｇと、平均構造式：ＭＤ８Ｍで表されるジメチルシロキサン３０．５ｇ、平均構造式：ＭＤＨ２５Ｄ２５Ｍのジメチルシロキサン・メチルハイドロジェンシロキサン共重合体６７．３ｇ、およびトリフルオロメタンスルホン酸０．６ｇを混合し、８５〜９０℃の温度で５時間平衡化反応を行わせた。
【００６０】
反応終了後、重炭酸ナトリウム３ｇを添加し、さらに８５〜９０℃の温度で１時間撹拌して中和を行い、無色透明のオイル状物質を得た。
【００６１】
得られたオイル状物質の粘度（２５℃）は６，４００ｍＰａ・ｓであり、２５℃における屈折率は１．５１４であった。そして、ＩＲスペクトルを測定したところ、１，１００〜１，０２０ｃｍ−１にＳｉ−Ｏ−Ｓｉのピークが、２，１５０ｃｍ−１にＳｉ−Ｈのピークがそれぞれ認められ、水素基を含有するハイドロジェンシロキサン構造を採ることが確認された。
【００６２】
そして、この生成物がＭＤＨ４Ｄ１９Ｄ’１２Ｍで表されるポリオルガノハイドロジェンシロキサンであることが確かめられた。
【００６３】
［トリメチルシリル末端封鎖メチル（２，４−ジフェニル−４−メチルペンチル）シロキサン・ジメチルシロキサン・ポリエーテル変性シロキサン共重合体の合成］
冷却管、滴下ロート、温度計および撹拌機を備えた１リットルのセパラブルフラスコに、前記工程で得られたポリオルガノハイドロジェンシロキサン４０５ｇ（水素基；０．３２モル）、トルエン２００ｇおよび塩化白金酸イソプロパノール溶液（白金含有量１％）０．３ｇを仕込み、８０〜８５℃の温度まで昇温した。
【００６４】
次いで、これに、
化学式：ＣＨ２＝ＣＨ―ＣＨ２―Ｏ―（Ｃ２Ｈ４Ｏ）６ＣＨ３で表されるアリル化ポリエーテル１０８ｇ（０．３２モル）を１時間かけて滴下した。滴下終了後、さらに８０〜８５℃の温度で３時間撹拌を行い、ＩＲスペクトルによりＳｉ―Ｈのピークがほぼ消失したことを確認して反応を終了し、淡褐色透明のオイル状物質を得た。
【００６５】
得られたオイル状物質は、トリメチルシリル末端封鎖メチル（２，４−ジフェニル−４−メチルペンチル）シロキサン・ジメチルシロキサン・ポリエーテル変性シロキサン共重合体であり、その粘度は１，０００ｍＰａ・ｓ、２５℃における屈折率は１．５０２であった。
【００６６】
実施例２
冷却管、滴下ロート、温度計および撹拌機を備えた１リットルのセパラブルフラスコに、平均構造式：ＭＤＨ３０Ｄ３０Ｍのジメチルシロキサン・メチルハイドロジェンシロキサン共重合体２００ｇ（水素基；１．４３モル）、トルエン２００ｇおよび塩化白金酸イソプロパノール溶液（白金含有量１％）０．３ｇを入れ、８０〜８５℃の温度まで昇温した。次に、以下の化学式（３）で表される２，４−ジフェニル−４−メチルペンテン２９５ｇ（１．２４モル）を８０〜８５℃の温度で２時間かけて滴下した。
【００６７】
【化５】
2004256661.tif 000005
【００６８】
次いでこれに、
化学式：ＣＨ２＝ＣＨ―ＣＨ２―Ｏ―（Ｃ２Ｈ４Ｏ）９Ｈで表されるアリル化ポリエーテル５２．３ｇ（０．１２モル）および化学式：ＣＨ２＝ＣＨ―ＣＨ２―Ｏ―（Ｃ３Ｈ６Ｏ）７Ｈで表されるアリル化ポリエーテル３６．４ｇ（０．０７モル）の混合物を、８０〜８５℃の温度で１時間かけて滴下した。滴下終了後、さらに８０〜８５℃の温度で３時間撹拌を行い、ＩＲスペクトルによりＳｉ―Ｈのピークがほぼ消失したことを確認して反応を終了し、淡褐色透明のオイル状物質を得た。
【００６９】
得られたオイル状物質は、トリメチルシリル末端封鎖メチル（２，４−ジフェニル−４−メチルペンチル）シロキサン・ジメチルシロキサン・ポリエーテル変性シロキサン共重合体であり、その粘度は５，５００ｍＰａ・ｓ、２５℃における屈折率は１．５２１であった。
【００７０】
［相溶性試験］
実施例１および実施例２で得られたポリエーテル変性シリコーンオイルについて、２５℃および５０℃の温度で、各種油剤（イソパラフィン、コーンサラダ油およびヒマシ油）に対する相溶性試験をそれぞれ行った。
【００７１】
また、比較例１〜４として、以下に示す物性を有するポリエーテル変性シリコーンオイルについて、前記した相溶性試験を行った。
【００７２】
比較例１
・ポリエーテル変性シリコーンオイルＡ：
粘度１８０ｍＰａｓ、屈折率１．４５４で、平均構造式：ＭＤ２Ｄｑ１２。５Ｍ（なおＤｑ１は、化学式：（ＣＨ３）Ｑ１ＳｉＯで表されるシロキシ単位を表わす。但し、Ｑ１は、―Ｃ３Ｈ６―Ｏ―（Ｃ２Ｈ４Ｏ）９Ｈで表されるポリオキシアルキレンブロックを示す。以下同じ。）を有するポリエーテル変性シロキサン
【００７３】
比較例２
・ポリエーテル変性シリコーンオイルＢ：
粘度１，５００ｍＰａｓ、屈折率１．４２４で、平均構造式：ＭＤ９５Ｄｑ１６Ｍを有するポリエーテル変性シロキサン
【００７４】
比較例３
・ポリエーテル変性シリコーンオイルＣ：
粘度９００ｍＰａｓ、屈折率１．４４２で、平均構造式：ＭＤ４０Ｄｑ２４Ｍ（なおＤｑ２は、化学式：（ＣＨ３）Ｑ２ＳｉＯで表されるシロキシ単位を表わす。但し、Ｑ２は、―Ｃ３Ｈ６―Ｏ―（Ｃ２Ｈ４Ｏ）１４（Ｃ３Ｈ６Ｏ）１４Ｃ４Ｈ９Ｈで表されるポリオキシアルキレンブロックを示す。以下同じ。）を有するポリエーテル変性シロキサン
【００７５】
比較例４
・ポリエーテル変性シリコーンオイルＤ：
粘度２，０００ｍＰａｓ、屈折率１．５０２で、平均構造式：ＭＤ３３Ｄｑ１４。５Ｄｐ１３Ｍ（なおＤｐは、化学式：（Ｐｈ）２ＳｉＯで表されるシロキシ単位を表わす。但し、Ｐｈはフェニル基である。）を有するポリエーテル変性シロキサン
【００７６】
なお、２５℃の相溶性試験では、ポリエーテル変性シリコーンオイルと各種油剤とを１：１の重量比で混合し、２５℃で２４時間静置した後、状態を観察した。また、５０℃の相溶性試験では、ポリエーテル変性シリコーンオイルと各種油剤とを１：１の重量比で混合し、５０℃での状態を観察した。そして、相溶状態を以下の基準に基づいて評価した。
【００７７】
［評価基準］
Ｓ；均一透明で相溶の状態
ＰＳ；半透明〜白濁で分散している状態（分離していない状態）
Ｉ；二層分離の状態
【００７８】
相溶性試験の結果を表１に示す。
【表１】
2004256661.tif 000006
【００７９】
［抱水性試験］
実施例１および実施例２で得られたポリエーテル変性シリコーンオイルについて、抱水性試験を行った。また、比較例１〜４として、ポリエーテル変性シリコーンオイルＡ〜Ｄについて、同様に抱水性試験を行った。
【００８０】
この試験では、試料１０ｇに精製水を０．２〜０．５ｍｌずつ滴下しながら練りこみ、水が入らなくなった点を終点とし、試料に対する百分率（％）で示し抱水率とした。
【００８１】
［評価基準］
上記方法により抱水性が確認できたもののみを、百分率（％）で表した。水に対して溶解または分散したものについては、溶解または分散と表した。
【００８２】
抱水性試験の結果を表２に示す。
【表２】
2004256661.tif 000007
【００８３】
実施例３，４＜Ｗ／Ｏ乳化型ファンデーション＞
表３に示す成分組成にしたがって、Ｗ／Ｏ乳化型ファンデーションを処方した。
【００８４】
実施例３では、（１）スクワランと（２）ジメチルポリシロキサン（粘度６ｍＰａ・ｓ）と（４）実施例１で得られたポリエーテル変性ポリオルガノシロキサンと（８）デカメチルシクロテトラシロキサン、および（１４）パルミチン酸デキストリン処理二酸化チタンから（１７）パルミチン酸デキストリン処理酸化鉄までの各成分を混合分散し、予め油相分散液を調製しておいた。次いで、この油相分散液を高速撹拌機（ディスパー）用いて撹拌しながら、それに、（３）プロピレングリコールと（９）イオン交換水から（１３）パラベンまでの各成分、および（１８）酸化防止剤と（１９）香料を溶解した混合水相を室温で徐々に添加し、目的のＷ／Ｏ乳化型ファンデーションを得た。
【００８５】
実施例４では、実施例２で得られたポリエーテル変性ポリオルガノシロキサンを、比較例５ではポリエーテル変性シリコーンオイルＢを、比較例６ではポリエーテル変性シリコーンオイルＤをそれぞれ用いた以外は実施例３と同様にして、Ｗ／Ｏ乳化型ファンデーションを得た。
【００８６】
次に、実施例３，４および比較例５，６でそれぞれ得られたＷ／Ｏ乳化型ファンデーションについて、安定性試験および使用性試験を実施し、その性能を評価した。
【００８７】
安定性試験は、５０℃１ヶ月放置後の外観による観察で行い、使用性試験は、女性専門パネラー（１０名）による実使用試験によって行った。実使用試験は、使用時の好みを評価基準にしたがって判定した。これらの試験結果を、表３下欄に示す。なお、これらの性能試験における評価基準は以下の通りである。
【００８８】
［安定性の評価基準］
○：分離が全くみられない。
△：分離が若干みられる。
×：液相（油相または水相）の分離が生じた。
【００８９】
［使用性の評価基準］
【００９０】
〈べたつき感〉
◎：８名以上が、潤いがありしっとりとし、べたつかず使用性良好と判定。
○：６名以上７名以下が、潤いがありしっとりとし、べたつかず使用性良好と判定。
△：３名以上５名以下が、潤いがありしっとりとし、べたつかず使用性良好と判定。
×：２名以下が、潤いがありしっとりとし、べたつかず使用性良好と判定。
【００９１】
〈のび感〉
◎：８名以上が、のびが軽くなめらかで使用性良好と判定。
○：６名以上７名以下が、のびが軽くなめらかで使用性良好と判定。
△：３名以上５名以下が、のびが軽くなめらかで使用性良好と判定。
×：２名以下が、のびが軽くなめらかで使用性良好と判定。
【００９２】
〈化粧膜の仕上がり感（つや）〉
◎：８名以上が、つやがあり仕が上り感良好と判定。
○：６名以上７名以下が、つやがあり仕上がり感良好と判定。
△：３名以上５名以下が、つやがあり仕上がり感良好と判定。
×：２名以下が、つやがあり仕上がり感良好と判定。
【００９３】
【表３】
2004256661.tif 000008
【００９４】
実施例５＜スキンクリーム＞
下記の成分組成にしたがってスキンクリームを処方した。
【００９５】
2004256661.tif 000009
【００９６】
成分（１）、（２）および（４）を混合し、予め油相混合物を調製した後、この油相混合物を高速撹拌機を用いて撹拌しながら、これに、成分（３）および成分（５）〜（１０）を混合撹拌溶解した混合水相を室温で徐々に添加し、目的のスキンクリームを得た。
【００９７】
こうして得られたスキンクリームについて、実施例３，４と同様に使用性試験および安定性試験を実施し、その性能を評価した。使用性は？であり、皮膚に塗布した場合、潤いを与えしっとりとした感触を有し、べたつきがなく、しかものびが軽かった。また、安定性も良好なものであり、評価は？であった。
【００９８】
実施例６＜両用固形ファンデーション＞
下記の成分組成にしたがって両用固形ファンデーションを処方した。
【００９９】
2004256661.tif 000010
【０１００】
成分（１）〜（９）をヘンシェルミキサーで混合した後、成分（１１）に溶解した成分（１０）を加え、振動ボールミルにより７０分間混合摩砕した。これに成分（１２）〜（１６）を加熱溶解して加え、さらに成分（１７）を加えてブレンダーによりよく混合した。その後、これを粉砕機で粉砕し圧縮成型して、両用固形ファンデーションを得た。
【０１０１】
こうして得られた両用固形ファンデーションについて、実施例３，４と同様に使用性試験および安定性試験を実施し、その性能を評価した。使用性は？であり、皮膚に塗布した場合、潤いを与えしっとりとした感触を有し、べたつきがなく、しかものびが軽かった。
【０１０２】
実施例７＜日焼け止め化粧料（Ｗ／Ｏクリ−ム）＞
下記の成分組成にしたがって日焼け止め化粧料（Ｗ／Ｏクリ−ム）を処方した。
【０１０３】
2004256661.tif 000011
【０１０４】
成分（１）〜（６）および成分（１０）、（１１）を溶解し、オイルパートとした。また、成分（７）に成分（８）、（９）を溶解し、水相パートとした。オイルパートに水相パートを添加し、乳化した。乳化機を用いて乳化粒子を調整し、日焼け止め化粧料（Ｗ／Ｏクリ−ム）を得た。
【０１０５】
得られた日焼け止め化粧料について、実施例３，４と同様に使用性試験および安定性試験を実施し、その性能を評価した。使用性は◎であり、皮膚に塗布した場合、潤いを与えしっとりとした感触を有し、べたつきがなく、しかものびが軽かった。また、安定性も良好なものであり、評価は○であった。
【０１０６】
実施例８＜油性スティック口紅＞
下記の成分組成にしたがって固形ファンデーションを処方した。
【０１０７】
2004256661.tif 000012
【０１０８】
成分（１）〜（４）を混合し、８５℃で加熱溶解した。次いで、この混合物の中に、均一に混練した成分（５）と（６）の混練物を十分に分散させ、さらに成分（７）を添加混合しものを、適当な型に流し込み冷却成型して、油性スティック口紅を得た。
【０１０９】
こうした得られた油性スティック口紅について、実施例３，４と同様に使用性試験および安定性試験を実施し、その性能を評価した。使用性は◎であり、皮膚に塗布した場合、潤いを与えしっとりとした感触を有し、べたつきがなく、しかものびが軽かった。また、化粧膜の仕上がりのよさ（つや）も良好であり、使用性は◎であった。
【０１１０】
【発明の効果】
以上の説明から明らかなように、本発明のポリエーテル変性ポリオルガノシロキサンは、極性の低い油剤から高い油剤まで幅広い極性を有する各種の油剤と相溶性を有し、かつ高い屈折率を有している。また、抱水性が高く良好な保湿効果を発揮するので、皮膚化粧料のような化粧品材料として極めて有用である。